(57)【要約】【課題】室温又は室温に近い温度で硬化し、緩やかな硬化反応をすることで各層の厚みを制御でき、各層の歪が少ない積層タイプコネクタ及びその製造方法を提供する。【解決手段】導電性シリコーンゴム層(2)と電気絶縁性シリコーンゴム層(3)が積層され、異方導電性を有する積層タイプコネクタ(1)であって、導電性シリコーンゴム層(2)と電気絶縁性シリコーンゴム層(3)の２つの層のうちいずれか一方の層に架橋成分が添加され、他方の層には硬化触媒が添加され、前記２つの層は積層され加圧されることにより、前記架橋成分及び硬化触媒の少なくとも一方が他の層に拡散されて硬化されている。【選択図】図１
2018092901.tif 000002
【特許請求の範囲】
【請求項１】
導電性シリコーンゴム層と電気絶縁性シリコーンゴム層が積層され、異方導電性を有する積層タイプコネクタであって、
導電性シリコーンゴム層と電気絶縁性シリコーンゴム層の２つの層のうちいずれか一方の層に架橋成分が添加され、他方の層には硬化触媒が添加され、
前記２つの層は積層され加圧されることにより、前記架橋成分及び硬化触媒の少なくとも一方が他の層に拡散されて硬化されていることを特徴とする積層タイプコネクタ。
【請求項２】
前記導電性シリコーンゴム層の電気抵抗値は、厚み２．２ｍｍ、５％圧縮時で２００Ω／ｍｍ2以下である請求項１に記載の積層タイプコネクタ。
【請求項３】
前記電気絶縁性シリコーンゴム層の電気抵抗値は、厚み２．２ｍｍ、２０％圧縮時で２００ＭΩ／ｍｍ2以上である請求項１又は２に記載の積層タイプコネクタ。
【請求項４】
前記導電性シリコーンゴム層及び前記電気絶縁性シリコーンゴム層の厚みは、それぞれ０．０１ｍｍ以上である請求項１〜３のいずれかに記載の積層タイプコネクタ。
【請求項５】
前記導電性シリコーンゴム層及び前記電気絶縁性シリコーンゴム層の界面は、接着剤を介さず直接接合により一体化されている請求項１〜４のいずれかに記載の積層タイプコネクタ。
【請求項６】
導電性シリコーンゴム層と電気絶縁性シリコーンゴム層が積層され、異方導電性を有する積層タイプコネクタの製造方法であって、
導電性シリコーンゴム層と電気絶縁性シリコーンゴム層の２つの層のうちいずれか一方の層に架橋成分を添加し、他方の層には硬化触媒を添加し、前記２つの層を未硬化状態で別々に作成しておき、
前記２つの層を積層して加圧することにより、前記架橋成分及び硬化触媒の少なくとも一方を他の層に拡散させて付加反応により硬化させることを特徴とする積層タイプコネクタの製造方法。
【請求項７】
前記付加反応による硬化時の温度が５０℃以下である請求項６に記載の積層タイプコネクタの製造方法。
【請求項８】
前記付加反応による硬化時において、圧力を徐々に高める請求項６又は７に記載の積層タイプコネクタの製造方法。
【請求項９】
前記導電性シリコーンゴム層の電気抵抗値は、厚み２．２ｍｍ、５％圧縮時で２００Ω／ｍｍ2以下である請求項６〜８のいずれかに記載の積層タイプコネクタの製造方法。
【請求項１０】
前記電気絶縁性シリコーンゴム層の電気抵抗値は、厚み２．２ｍｍ、２０％圧縮時で２００ＭΩ／ｍｍ2以上である請求項６〜９のいずれかに記載の積層タイプコネクタの製造方法。
【請求項１１】
前記導電性シリコーンゴム層及び前記電気絶縁性シリコーンゴム層の厚みは、それぞれ０．０１ｍｍ以上である請求項６〜１０のいずれかに記載の積層タイプコネクタの製造方法。
【請求項１２】
前記導電性シリコーンゴム層及び前記電気絶縁性シリコーンゴム層の界面は、接着剤を介さず直接接合により一体化されている請求項６〜１１のいずれかに記載の積層タイプコネクタの製造方法。
【発明の詳細な説明】
【技術分野】
【０００１】
本発明は導電性シリコーンゴム層と電気絶縁性シリコーンゴム層が積層され、異方導電性を有する積層タイプコネクタ及びその製造方法に関する。
【背景技術】
【０００２】
従来から、液晶素子（ＬＣＤ）やエレクトロルミネッセンス（ＥＬ）素子等の画像表示素子のガラス配線基板とドライブ基板間、又は前記ガラス配線基板とフレキシブルプリント基板間を電気的に接続するために異方導電性コネクタが用いられている。このコネクタは、絶縁ゴムと導電ゴムを相互に積層一体化した異方導電性コネクタや、絶縁ゴム中に金属細線を相互に隔離して配列し金属細線が絶縁ゴムを厚み方向に貫通した異方導電性シートなどがある。このうち、導電性シリコーンゴム層と電気絶縁性シリコーンゴム層を積層した異方導電性を有する積層タイプコネクタは、例えば特許文献１〜３に過酸化物を使用して加熱加硫させた積層タイプコネクタが提案されている。
【先行技術文献】
【特許文献】
【０００３】
【特許文献１】特開２００５−１１６４０６号公報
【特許文献２】特開２００５−１００８８４号公報
【特許文献３】特開２００１−１８９１８４号公報
【発明の概要】
【発明が解決しようとする課題】
【０００４】
しかし、前記特許文献１〜３の提案は加熱硬化が必要であり、加熱による線膨張の影響で層に歪が出易いという問題がある。各層に歪が出ると電気抵抗値や電気絶縁性が安定しないという問題がある。
【０００５】
本発明は前記従来の問題を解決するため、室温又は室温に近い温度で硬化し、緩やかな硬化反応をすることで各層の厚みを制御でき、各層の歪が少ない積層タイプコネクタ及びその製造方法を提供する。
【課題を解決するための手段】
【０００６】
本発明の積層タイプコネクタは、導電性シリコーンゴム層と電気絶縁性シリコーンゴム層が積層され、異方導電性を有する積層タイプコネクタであって、導電性シリコーンゴム層と電気絶縁性シリコーンゴム層の２つの層のうちいずれか一方の層に架橋成分が添加され、他方の層には硬化触媒が添加され、前記２つの層は積層され加圧されることにより、前記架橋成分及び硬化触媒の少なくとも一方が他の層に拡散されて硬化されていることを特徴とする。
【０００７】
本発明の積層タイプコネクタの製造方法は、導電性シリコーンゴム層と電気絶縁性シリコーンゴム層が積層され、異方導電性を有する積層タイプコネクタの製造方法であって、導電性シリコーンゴム層と電気絶縁性シリコーンゴム層の２つの層のうちいずれか一方の層に架橋成分を添加し、他方の層には硬化触媒を添加し、前記２つの層を未硬化状態で別々に作成しておき、前記２つの層を積層して加圧することにより、前記架橋成分及び硬化触媒の少なくとも一方を他の層に拡散させて付加反応により硬化させることを特徴とする。
【発明の効果】
【０００８】
本発明は、導電性シリコーンゴム層と電気絶縁性シリコーンゴム層の２つの層のうちいずれか一方の層に架橋成分が添加され、他方の層には硬化触媒が添加され、前記２つの層は積層され加圧されることにより、前記架橋成分及び硬化触媒の少なくとも一方が他の層に拡散されて硬化されている。また本発明の製造方法は、導電性シリコーンゴム層と電気絶縁性シリコーンゴム層の２つの層のうちいずれか一方の層に架橋成分を添加し、他方の層には硬化触媒を添加し、前記２つの層を未硬化状態で別々に作成しておき、前記２つの層を積層して加圧することにより、前記架橋成分及び硬化触媒の少なくとも一方を他の層に拡散させて付加反応により硬化させる。これにより、室温又は室温に近い温度で硬化でき、硬化時間を管理でき、各層の厚みがファインピッチであっても層の歪の少ない積層タイプコネクタを得ることができる。すなわち、加熱による線膨張の影響で層に歪が出ることを防ぎ、緩やかな硬化反応をすることで各層の厚みを制御でき、層の歪の少ない積層タイプコネクタを得ることができる。
【図面の簡単な説明】
【０００９】
【図１】図１は本発明の一実施形態における積層タイプコネクタの模式的斜視図である。
【図２】図２は同、導電層と電気絶縁層の部分拡大正面図である。
【図３】図３Ａは同、積層タイプコネクタの拡大断面図であり、導電層と絶縁層には歪みはなく直線状である。図３Ｂは比較例の拡大断面図であり、導電層と絶縁層には歪みがあり斜線状である。
【図４】図４Ａは、本発明の一実施例で得られた積層タイプコネクタのブロック端部の側面写真（倍率１０倍）であり、図４Ｂは同ブロック中央部の側面写真（倍率１０）である。
【図５】図５Ａは、比較例で得られた積層タイプコネクタのブロック端部の側面写真（倍率１０）であり、図４Ｂは同ブロック中央部の側面写真（倍率１０）である。
【発明を実施するための形態】
【００１０】
本発明方法で得られる積層タイプコネクタは、導電性シリコーンゴム層と電気絶縁性シリコーンゴム層が積層され、異方導電性を有する。ここで異方導電性とは、例えば厚み方向にのみ導電性であり、面方向は電気絶縁性であることをいう。このため、導電性シリコーンゴム層と電気絶縁性シリコーンゴム層を積層して電気コネクタとする。本明細書において、導電性シリコーンゴム層は導電層ともいい、電気絶縁性シリコーンゴム層は電気絶縁層ともいう。
【００１１】
通常の付加反応硬化型シリコーンゴムは、Ａ液とＢ液に分かれており、どちらか一方に架橋成分が添加され、他方には硬化触媒、例えば白金系触媒が添加されており、この状態で市販されている。通常は、このＡ液とＢ液を混合し、必要であれば他の成分も加えて混合し、成形し、硬化させる。硬化は架橋又は加硫ともいう。これに対して本発明は、導電性シリコーンゴム層と電気絶縁性シリコーンゴム層の２つの層のうちいずれか一方の層に架橋成分を添加し、他方の層には他方には硬化触媒、例えば白金系触媒を添加し、前記２つの層を未硬化状態で別々に作成しておき、前記２つの層を積層して加圧することにより、前記架橋成分及び白金系触媒の少なくとも一方を他の層に拡散させて付加反応により硬化させる。これにより、室温又は室温に近い温度で硬化でき、硬化時間を管理でき、各層の厚みがファインピッチであっても層の歪の少ない積層タイプコネクタを得ることができる。すなわち、加熱による線膨張の影響で層に歪が出ることを防ぎ、緩やかな硬化反応をすることで各層の厚みを制御でき、層の歪の少ない積層タイプコネクタを得ることができる。また、導電層と電気絶縁層との界面も自己架橋し、接着剤を介さず直接接合により一体化することができる。
【００１２】
前記付加反応による硬化時の温度は５０℃以下であるのが好ましい。より好ましくは、室温（２５℃）〜３５℃である。前記の温度範囲であれば、硬化時間は２〜４日、好ましくは３日程度であり、緩やかな硬化反応となり、熱による歪は起こりにくい。
【００１３】
前記付加反応による硬化時において、導電層と電気絶縁層の積層体に対して、加圧力を徐々に高めるのが好ましい。例えば１日ごとに積層体の厚みを１〜１０％程度薄くするような加圧力とすることができる。
【００１４】
前記導電性シリコーンゴム層には導電性フィラーをシリコーンゴム１００質量部に対して１０〜６０体積％添加するのが好ましい。これにより、導電層の電気抵抗値は、厚み２．２ｍｍ、５％圧縮時で２００Ω／ｍｍ2以下とすることができる。また、電流容量を５ｍＡ／ｍｍ2以上とすることができる。前記電気絶縁性シリコーンゴム層の電気抵抗値は、厚み２．２ｍｍ、２０％圧縮時で２００ＭΩ／ｍｍ2以上であるのが好ましい。
【００１５】
前記導電性シリコーンゴム層及び前記電気絶縁性シリコーンゴム層の厚みは、それぞれ０．０１ｍｍ以上であるのが好ましく、さらに好ましくはそれぞれ０．０１〜０．１ｍｍ、とくに好ましくは０．０２〜０．１ｍｍである。前記の厚みであれば実用的なコネクタの機能として問題ない。
【００１６】
本発明で得られるコネクタは、ショアＡ硬度の硬さが５０以上であり、かつ使用温度−４０〜１００℃となる。
【００１７】
本発明のコネクタは、下記の（Ａ）＋（Ｃ）、（Ｂ）＋（Ｄ）とするか又は（Ａ）＋（Ｄ）、（Ｂ）＋（Ｃ）の組み合わせとする。
（Ａ）導電性シリコーンゴム：マトリックス樹脂１００体積％に対して、導電性フィラーを１０〜６０体積％添加する。導電性フィラーとしてカーボンブラックと導電金属粒子では比重が異なるため、質量比では正確に表現できない場合があり、体積％とする。導電性シリコーンゴム層の電気抵抗値は、厚み２．２ｍｍ、５％圧縮時で２００Ω／ｍｍ2以下が好ましい。
（Ｂ）電気絶縁性シリコーンゴム：マトリックス樹脂１００体積％又はこれにシリカ粉末などを加えて作成する。電気絶縁性シリコーンゴム層の電気抵抗値は、厚み２．２ｍｍ、２０％圧縮時で２００ＭΩ／ｍｍ2以上が好ましい。
（Ｃ）架橋成分：１分子中に平均２個以上のケイ素原子に結合した水素原子を含有するオルガノハイドロジェンポリシロキサンが、前記（Ａ）又は（Ｂ）成分中のケイ素原子結合アルケニル基１モルに対して、１モル未満の量
（Ｄ）硬化触媒：（Ａ）又は（Ｂ）のシリコーンゴム成分に対して質量単位で０．０１〜１０００ppm
【００１８】
（１）導電性シリコーンゴム（Ａ）
導電性シリコーンゴム（Ａ）は、一例としてベースポリマー成分に導電性フィラーを加えて作成する。ベースポリマー成分は、一分子中にケイ素原子に結合したアルケニル基を２個以上含有するオルガノポリシロキサンであり、アルケニル基を２個含有するオルガノポリシロキサンは本発明のシリコーンゴム組成物における主剤（ベースポリマー成分）である。このオルガノポリシロキサンは、アルケニル基として、ビニル基、アリル基等の炭素原子数２〜８、特に２〜６の、ケイ素原子に結合したアルケニル基を一分子中に２個有する。粘度は２５℃で10〜1000000ｍＰａ・ｓ、特に100〜100000ｍＰａ・ｓであることが作業性、硬化性などから望ましい。具体的には、下記一般式（化１）で表される１分子中に平均２個以上かつ分子鎖末端のケイ素原子に結合したアルケニル基を含有するオルガノポリシロキサンを使用する。側鎖はトリオルガノシロキシ基で封鎖された直鎖状オルガノポリシロキサンである。２５℃における粘度は10〜1000000ｍＰａ・ｓのものが作業性、硬化性などから望ましい。なお、この直鎖状オルガノポリシロキサンは少量の分岐状構造（三官能性シロキサン単位）を分子鎖中に含有するものであってもよい。
【００１９】
【化１】
2018092901.tif 000003
【００２０】
式中、Ｒ1は互いに同一又は異種の脂肪族不飽和結合を有さない非置換又は置換一価炭化水素基であり、Ｒ2はアルケニル基であり、ｋは０又は正の整数である。ここで、Ｒ1の脂肪族不飽和結合を有さない非置換又は置換の一価炭化水素基としては、例えば、炭素原子数１〜１０、特に１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、並びに、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基、シアノエチル基等が挙げられる。Ｒ2のアルケニル基としては、例えば炭素原子数２〜６、特に２〜３のものが好ましく、具体的にはビニル基、アリル基、プロペニル基、イソプロペニル基、ブテニル基、イソブテニル基、ヘキセニル基、シクロヘキセニル基等が挙げられ、好ましくはビニル基である。一般式（１）において、ｋは、一般的には0≦ｋ≦10000を満足する０又は正の整数であり、好ましくは5≦ｋ≦2000、より好ましくは10≦ｋ≦1200を満足する整数である。
【００２１】
オルガノポリシロキサンとしては一分子中に例えばビニル基、アリル基等の炭素原子数２〜８、特に２〜６のケイ素原子に結合したアルケニル基を３個以上、通常、３〜３０個、好ましくは、３〜２０個程度有するオルガノポリシロキサンを併用しても良い。分子構造は直鎖状、環状、分岐状、三次元網状のいずれの分子構造のものであってもよい。好ましくは、主鎖がジオルガノシロキサン単位の繰り返しからなり、分子鎖両末端がトリオルガノシロキシ基で封鎖された、２５℃での粘度が10〜1000000ｍＰａ・ｓ、特に100〜100000ｍＰａ・ｓの直鎖状オルガノポリシロキサンである。
【００２２】
アルケニル基は分子のいずれかの部分に結合していればよい。例えば、分子鎖末端、あるいは分子鎖非末端（分子鎖途中）のケイ素原子に結合しているものを含んでも良い。なかでも下記一般式（化２）で表される分子鎖両末端のケイ素原子上にそれぞれ１〜３個のアルケニル基を有し（但し、この分子鎖末端のケイ素原子に結合したアルケニル基が、両末端合計で３個未満である場合には、分子鎖非末端（分子鎖途中）のケイ素原子に結合したアルケニル基を、（例えばジオルガノシロキサン単位中の置換基として）、少なくとも１個有する直鎖状オルガノポリシロキサンであって、上記でも述べた通り２５℃における粘度が10〜1,000,000ｍＰａ・ｓのものが作業性、硬化性などから望ましい。なお、この直鎖状オルガノポリシロキサンは少量の分岐状構造（三官能性シロキサン単位）を分子鎖中に含有するものであってもよい。
【００２３】
【化２】
2018092901.tif 000004
【００２４】
式中、Ｒ3は互いに同一又は異種の非置換又は置換一価炭化水素基であって、少なくとも１個がアルケニル基である。Ｒ4は互いに同一又は異種の脂肪族不飽和結合を有さない非置換又は置換一価炭化水素基であり、Ｒ5はアルケニル基であり、ｌ，ｍは０又は正の整数である。ここで、Ｒ3の一価炭化水素基としては、炭素原子数１〜１０、特に１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基やシアノエチル基等が挙げられる。
【００２５】
また、Ｒ4の一価炭化水素基としても、炭素原子数１〜１０、特に１〜６のものが好ましく、上記Ｒ1の具体例と同様のものが例示できるが、但しアルケニル基は含まない。Ｒ5のアルケニル基としては、例えば炭素数２〜６、特に炭素数２〜３のものが好ましく、具体的には前記式（化１）のＲ2と同じものが例示され、好ましくはビニル基である。
【００２６】
ｌ，ｍは、一般的には0＜ｌ＋ｍ≦10000を満足する０又は正の整数であり、好ましくは5≦ｌ＋ｍ≦2000、より好ましくは10≦ｌ＋ｍ≦1200で、0＜ｌ／（ｌ＋ｍ）≦0.2、好ましくは、0.0011≦ｌ／（ｌ＋ｍ）≦0.1を満足する整数である。
【００２７】
導電性フィラーは、カーボンブラック等の炭素粉末又は金属粉末が好ましく、とくに炭素粉末が好ましい。導電層には、電極部間の電気的接続を行う異方導電性圧接コネクタとしての用途から、低電気抵抗のものを用いる。このために、金属粉末の場合は表面抵抗が１Ω／□以下の物がよく、具体的には金、銀、白金、銅、ニッケル、鉄、パラジュウム、コバルト、クロム等の金属類やステンレス等の合金類からなる粉末、又は電気抵抗を低減する為に表面を金、銀、等の貴金属で被覆した金属粉末を用いるのが好ましい。導電性フィラーの好ましい重量平均粒子径は１〜３０μｍの範囲である。粒子径の測定はレーザ回折光散乱法により、５０％粒子径を測定する。この測定器としては、例えば堀場製作所レーザ回折粒度測定器（ＬＡ９２０）、島津製作所レーザ回折粒度測定器（ＳＡＬＤ２１００）がある。
【００２８】
以上説明した導電性シリコーンゴムは、シリコーンゴム材料メーカーから市販されており、これを使用できる。
【００２９】
（２）電気絶縁性シリコーンゴム（Ｂ）
電気絶縁性シリコーンゴム（Ｂ）は、導電性シリコーンゴム（Ａ）で説明したベースポリマー成分のシリコーン成分を使用できる。このシリコーン成分質量に補強性充填材として煙霧法で作成されたシリカ微粉末を添加して得られた絶縁性シリコーンゴムコンパウンドを使用するのが好ましい。増量充填材として、例えば珪藻土を添加しても良い。添加量は、シリコーン生ゴム１００質量部に対して、補強性充填材は１０〜３５質量部の範囲、増量充填材は１０〜４０質量部の範囲である。またその他の成分として、各層又はどちらか一方の層に硬化遅延剤を添加することもできる。これにより、硬化をさらに遅らせることができる。硬化遅延剤の添加量は０．０１〜５質量％が好ましい。電気絶縁性シリコーンゴム層の電気抵抗値は、厚み２．２ｍｍ、２０％圧縮時で２００ＭΩ／ｍｍ2以上が好ましい。
【００３０】
電気絶縁性シリコーンゴムは、シリコーンゴム材料メーカーから市販されており、これを使用できる。
【００３１】
（３）架橋成分
架橋成分としては、一例としてオルガノハイドロジェンポリシロキサンを使用する。この成分中のＳｉＨ基とＡ成分中のアルケニル基とが付加反応（ヒドロシリル化）することにより硬化物を形成する。かかるオルガノハイドロジェンポリシロキサンは、一分子中にケイ素原子に結合した水素原子（即ち、ＳｉＨ基）を２個以上有するものであればいずれのものでもよく、このオルガノハイドロジェンポリシロキサンの分子構造は、直鎖状、環状、分岐状、三次元網状構造のいずれであってもよいが、一分子中のケイ素原子の数（即ち、重合度）は2〜1000、特に2〜300程度のものを使用することができる。水素原子が結合するケイ素原子の位置は特に制約はなく、分子鎖の末端でも非末端（途中）でもよい。また、水素原子以外のケイ素原子に結合した有機基としては、前記一般式（化１）のＲ1と同様の脂肪族不飽和結合を有さない非置換又は置換一価炭化水素基が挙げられる。
Ｂ成分のオルガノハイドロジェンポリシロキサンとしては下記構造のものが例示できる。
【００３２】
【化３】
2018092901.tif 000005
【００３３】
【化４】
2018092901.tif 000006
【００３４】
【化５】
2018092901.tif 000007
【００３５】
上記の式中、Ｐｈはフェニル基、エポキシ基、アクリロイル基、メタアクリロイル基、アルコキシ基の少なくとも１種を含む有機基である。Ｌは0〜1,000の整数、特には0〜300の整数であり、Ｍは1〜200の整数である。）
【００３６】
（４）硬化触媒成分
硬化触媒成分は、本組成物の硬化を促進させる成分である。硬化触媒成分としては、ヒドロシリル化反応に用いられる触媒として公知の触媒を用いることができる。例えば白金黒、塩化第２白金、塩化白金酸、塩化白金酸と一価アルコールとの反応物、塩化白金酸とオレフィン類やビニルシロキサンとの錯体、白金ビスアセトアセテート等の白金系触媒、パラジウム系触媒、ロジウム系触媒などの白金族金属触媒が挙げられる。Ｃ成分の配合量は、硬化に必要な量であればよく、所望の硬化速度などに応じて適宜調整することができる。Ａ成分に対して金属原子質量として０．０１〜１０００ppm添加する。
【００３７】
以下図面により説明する。以下の図面において、同一符号は同一物を示す。図１は本発明の一実施形態における積層タイプコネクタの模式的斜視図、図２は同、導電層と電気絶縁層の部分拡大正面図である。この積層タイプコネクタ１の主要部は、導電層２と電気絶縁層３が一体化されており、厚み方向に導電性を有する。側部にはサポート部４ａ，４ｂが一体化されていても良い。
【００３８】
この積層タイプコネクタ１の製造方法は、導電層２と電気絶縁層３を別々に作成する。このとき、導電層２と電気絶縁層３のうち、どちらか一方の層に架橋成分を添加し、他方の層には硬化触媒を添加しておく。導電層２と電気絶縁層３とは、圧延法又はフィルムキャスト法により作成する。フィルムキャスト法は、一例としてポリエチレンテレフタレートフィルムの表面にそれぞれのコンパウンドを薄膜に成形し、この薄膜を所定の形状にカットし、このカット品を相互に積層して加圧することにより、架橋成分及び硬化触媒の少なくとも一方を他の層に拡散させて付加反応により硬化させる。このとき硬化が進むごとに加圧力を高くしても良い。
【実施例】
【００３９】
以下実施例を用いて説明する。本発明は実施例に限定されるものではない。
＜測定方法＞
（１）体積抵抗
ＪＩＳ−Ｋ−６２４９に従う。
（２）電気抵抗及び導電性の測定方法
ＪＩＳ−Ｋ−６２４９に従う。
（３）ゴム硬度
ＪＩＳ−Ｋ−６２４９に従う。
【００４０】
（実施例１）
１．材料
（１）導電性ゴム＋架橋成分
シリコーンゴム材料メーカーから市販されている導電性シリコーンコンパウンドを使用した。この導電性シリコーンコンパウンドは、硬さ（JIS タイプA）が７３、体積抵抗が８Ω・ｃｍである。この導電性シリコーンコンパウンド１００質量部に、架橋剤（ＳｉＨ官
能性シロキサン）２質量部、遅延剤（シロキサン誘導体）０．４質量部を均質に混練りした。次に、圧延ロールで圧延して厚さ６．７ｍｍの圧延シートを作製した。
（２）電気絶縁性ゴム＋硬化触媒
シリコーンゴム材料メーカーから市販されている電気絶縁性シリコーンコンパウンドを使用した。この電気絶縁性シリコーンコンパウンドは、硬さ（JIS タイプA）が７０、体積抵抗が１０14Ω・ｃｍである。この電気絶縁性シリコーンコンパウンド１００質量部に、
白金触媒０．４質量部を均質に混練りした。次に、圧延ロールで圧延して厚さ６．７ｍｍの圧延シートを作製した。
【００４１】
２．積層体の成形加工方法
前記のようにして得られた導電性ゴムと電気絶縁ゴムの圧延シートを交互に貼り合せた後、圧延ロールを用い、厚さ１３．４ｍｍの貼り合わせシートを厚さ６．７ｍｍに圧延した。さらに圧延後のシートを２等分し重ねて１３．４ｍｍの厚さになるように重ね、さらに同様の圧延を繰返し、最終的に導電層の厚さ０．０５ｍｍ、電気絶縁層の厚さ０．０５ｍｍとなるまで数回繰り返した。すなわち、２層を４層、４層を８層、８層を１６層、１６層を３２層・・・となるように繰り返し圧延した。
前記のようにして作製した導電性ゴム層と電気絶縁性ゴム層の未硬化の積層体を、複数層積み重ねて３５℃環境下で硬化反応させた。得られたブロックの硬さ（JIS タイプA）が５０以上になるまでのおよそ３日間放置させ、積層体を得た。
【００４２】
３．評価
硬化させたブロックを端からスライスし、ブロックの歪（スキュー）を確認した。ブロックの端は歪が大きく、中心へ向かうほど歪が小さくなる。歪の発生具合によりブロックの使用可能エリアを判断した。
歪の大きさの判断方法はブロックからスライスしたシートで行った。スライスしたシートを、導電層と電気絶縁層を交互に積層方向のブロック端から直角になるようにカットし、５ｍｍ幅の短冊を作製した。作製した短冊から層の歪測定した。歪が無ければ、短冊内の導電層と電気絶縁層は直線状になる（図３Ａ）。歪が発生した場合は、導電層と電気絶縁層が斜線状になる（図３Ｂ）。歪の規格は５ｍｍ幅の内で０．２ｍｍ以内とする。
実施例の製造方法で作られたブロックは端から１５ｍｍまで導電層、電気絶縁層の歪が発生した（図４Ａ−Ｂ）。
本発明の実施例の製造方法では、比較例１に示す従来の製造方法より１，１００ｃｍ3大きいブロックを作製することが出来た。
本実施例のブロックは、導電性ゴムと電気絶縁性ゴムの未硬化の積層体を２５枚積み重ね、１７０ｍｍｘ２２０ｍｍｘ１６０ｍｍのブロックを作製するが、その際、室温硬化ブロックでは有効範囲は１４０ｍｍｘ１９０ｍｍｘ１６０ｍｍとなり、４，２５６ｃｍ3となる。
これに対して従来法の金型成型ブロックでは１１０ｍｍｘ１６０ｍｍｘ１６０ｍｍとなり、２，８１６ｃｍ3となる。その差は１，４４０ｃｍ3になり、本実施例のブロックは、歩留りが１．５倍に増えた。
得られたブロックの硬さ（JIS タイプA）は５５であった。サンプルを−４０℃、１００℃の各環境下において１０００時間経過後の電気抵抗値は、厚み２．２ｍｍ、５〜２０％圧縮時で２００Ω／ｍｍ2以下であった。
【００４３】
（比較例１）
導電性ゴム材料は、硬さ（JIS タイプA）が７３で体積抵抗が８Ω・ｃｍである市販のシリ
コーンコンパウンド：１００質量部に、プレス成型用加硫剤：３質量部を均質に混練りした。次に、圧延ロールで圧延して厚さ６．４ｍｍの圧延シートを作製した。
電気絶縁ゴム材料は、硬さ（JIS タイプA）７０で体積抵抗が１０14Ω・ｃｍである市販
のシリコーンコンパウンド：１００質量部とプレス成型用加硫剤３質量部を均質に混練りした。
次に、圧延ロール間で圧延して厚さ６．４ｍｍの圧延シートを作製した。
前記のようにして得られた導電性ゴムと電気絶縁性ゴムの圧延シートを交互に貼り合せた後、圧延ロールを用い、厚さ１２．８ｍｍの貼り合わせシートを、厚さ６．４ｍｍに圧延した。さらに圧延後のシートを２等分し重ねて１２．８ｍｍの厚さになるように重ね、さらに同様の圧延を繰返し、最終的に導電層の厚さ０．０５ｍｍ、電気絶縁層の厚さ０．０５ｍｍとなるまで数回繰り返した。すなわち、２層を４層、４層を８層、８層を１６層、１６層を３２層・・・となるように繰り返し圧延した。
前記のようにして作製した導電性ゴムと電気絶縁性ゴムの未硬化の積層体を、複数層積み重ねて金型内に挿入し、積み重ね、高さ方向に圧縮をしながら加熱加硫を行い、硬化した積層体を得た。
従来の製造方法で作られたブロックは端から３０ｍｍまで導電層、電気絶縁層の歪が発生した（図５Ａ-Ｂ）。
【産業上の利用可能性】
【００４４】
本発明で得られる積層タイプコネクタは、液晶素子（ＬＣＤ）やエレクトロルミネッセンス（ＥＬ）素子等の画像表示素子のガラス配線基板とドライブ基板間、又は前記ガラス配線基板とフレキシブルプリント基板間を電気的に接続するために有用である。
【符号の説明】
【００４５】
１  積層タイプコネクタ
２  導電性シリコーンゴム層（導電層）
３  電気絶縁性シリコーンゴム層（電気絶縁層）
４ａ，４ｂ  サポート部
【図１】
2018092901.tif 000008
【図２】
2018092901.tif 000009
【図３】
2018092901.tif 000010
【図４】
2018092901.tif 000011
【図５】
2018092901.tif 000012